FR 2496979 A1 19820625 FR 8122946 A 19811208 L'invention concerne un revêtement de grille pour tubes électroniques de puissance, qui a pour objet la suppression de émission électronique thermique indésirable La suppression de l'émission électronique de grille est particulièrement importante dans les tubes électroniques avec cathode en oxyde, pour lesquels déjà durant la fabrication, lors de la décomposition cathodique dans le tube électronique, il se produit un transfert d'une quantité importante de particules émises par la cathode sur la grille9 l'émission électronique de grille étant rendue possible par une température de fonctionnement de la grille relativement élevée, J*squ'à présent, pour supprimer cette émission de grille indésirable dans les tubes électroniques de puissance, qui sont généralement constitués de matériaux à point de fusion élevé, comme le molybdène, le tungstène ou le tantale, on a utilisé différents types de couches anti-émissior ces couches ayant comme principaux constituants, un des produits suivants: le titane, zirconium, hafnium, tantale, or, palladium et carbone pyrolytique. Les couches de grille anti-émission constituées de titane et de zirconium ne donnent pas de bons résultats dans la pratique, bien que ces couches anti-4mission contribuent également, en raison de leur couleur foncée, à 1' abaissement de la température de travail de la grille. Leur granulosité importante et leur cohésion insuffisante, constituent ici souvent les défauts qu'ils présentent. Les couches anti-émission à base d'or ou de palladium, ou d'une combinaison d'or et de palladium, présentent d'excellentes propriétés anti+émission, leur inconvénient est constitué cependant par les faibles températures de travail de la.grille admissibles. Le dépassement de ces tem pératures de travail pendant la fabrication du tube électronique, comme d'ailleurs pendant son fonctionnement, a pour conC séquence une évaporation de la couche d'or ou de palladium ou de combinaison de ces métaux, ce qui entraîne une perte des propriétés anti-émission de la grille et souvent aussi une détérioration subséquente de la cathode. Les revêtements de grille à base de graphite pyrolytique sont thermiquement stables mEme à des températures élevées et leur coloration forcée et même noire contri bue à la réduction des températures de travail de la grille, l'émission de la grille n'étant toutefois pas suffisamment éliminée. Toutes les couches de grille mentionnées ci-dessus sont appliquées aussi bien sur la surface intérieure- que sur la surface extérieure de la grille,la surface intérieure étant celle tournée vers la cathode alors que la surface extérieure est celle tournée vers l'anode. Les inconvénients mentionnés ci-dessus sont éliminés par l'invention qui se caractérise en ce que les surfaces intérieures sont revêtues d'or, de palladium ou d'un autre métal présentant des propriétés anti-émission, ou encore de la cnmbinaison de ce type de métaux, et que les surfaces extérieures sont revêtues de matieres carbonées pyrolytiques. L'avantage de ltinvention réside en ce que le revêtement d'or, de palladium ou d'autres métaux présentant des propriétés anti-émission, qui est déposé sur la surface intérieure, se caractérise par des propriétés anti-émission excep tonnelles tout en servant de réflecteur pour le raonement thermique de la cathode, alors que la couche extérieure, constituée du carbone pyrolytique déposé sur la surface extérieure de la grille, contribue à élever la résistance mécanique de cett grille aux températures élevées; et aussi à réduire la température de travail de la grille en raison de sa couleur foncée. REVENDICATIONS 1- Grille pour tubes électroniques de puissance caractérisée en ce que la surface intérieure de la grille est revêtue d'un métal présentant des propriétés antiémission, ou d'une combinaison de mbtaux de ce type, et que la surface extérieure de la grille est revêtue de carbone pyrolytique. 2- Grille pour tubes électroniques de puie- sance, caractérisée en ce que la surface intérieure de la grille est revêtue d1or, de palladium ou 4-une combinaison de ces métaux, et que la surface extérieure de cette grille est revêtue de carbone pyrolytique.